КОМПОЗИЦИЯ ДЛЯ ПОЛУЧЕНИЯ СТРОИТЕЛЬНЫХ ИЗДЕЛИЙ
COMPOSITION FOR PRODUCING CONSTRUCTION ARTICLES

Изобретение относится к области производства строительных материалов.
Известна композиция для получения строительных изделий, включающая, мас.%: молотый гипсовый камень 88-95; оксид магния 0,05-1,0; вода остальное [1].
Задача изобретения состоит в повышении прочности строительных изделий.
Технический результат достигается тем, что композиция для получения строительных изделий, включающая молотый гипсовый камень, оксид магния, воду, дополнительно содержит тальк и синтетический волокнистый наполнитель при следующем соотношении компонентов, мас.%: молотый гипсовый камень 85-87; оксид магния 0,1-1,0; тальк 0,3-2,0; синтетический волокнистый наполнитель 0,2-0,5; вода - остальное.
В таблице приведены составы композиции для получения строительных изделий.
Компоненты
Содержание, мас.%, в составах
1
2
3
Молотый гипсовый камень
85
86
87
Окись магния
0,1
0,5
1,0
Тальк
2,0
1,0
0,3
Синтетический волокнистый наполнитель
0,5
0,35
0,2
Вода
остальное 12,4
остальное 12,15
остальное 11,5
4
2
Для приготовления композиции для получения строительных изделий используют природный гипсовый камень с содержанием CaSO*2НО не менее 80 мас.%.
В составе композиции используют любой синтетический волокнистый наполнитель (капрон, найлон, лавсан, нитрон и др.), нарезанный на отрезки длиной 2-10 мм.
Компоненты дозируют в требуемых количествах. Гипсовый камень размалывают до полного прохождения через сетку №008, смешивают с тальком, окисью магния и синтетическим волокнистым наполнителем, в смесь добавляют воду и вновь смешивают. Из полученной композиции под давлением 30 МПа формуют изделия требуемой конфигурации и оставляют их до затвердевания в нормальных условиях. Прочность строительных изделий, полученных из предложенной композиции, повышается на 5-7% в сравнении с прочностью изделий полученных на основе известной композиции [1].
Источник информации
1. SU 1052492, 1983.